(57)【特許請求の範囲】
【請求項１】
a）-70から20℃のTgを有する少なくとも1つのポリウレタンアクリレート；
b）少なくとも1つの（メタ）アクリレートモノマー；
c）少なくとも1つの連鎖移動剤；
d）少なくとも2つのチキソトロープ剤、ここで、第1のチキソトロープ剤は疎水性ヒュームドシリカ、親水性ヒュームドシリカおよびそれらの混合物からなる群から選択され、第2のチキソトロープ剤は変性された尿素、ポリヒドロキシカルボン酸エステルおよびそれらの混合物からなる群から選択され；
e）少なくとも1つの光開始剤；
f）少なくとも1つの可塑剤；および
g）少なくとも1つの消泡剤
を含む、光硬化性接着剤組成物であって、組成物の合計重量の0.01重量％から10重量％の該第1のチキソトロープ剤および組成物の合計重量の0.01重量％から5重量％の該第2のチキソトロープ剤を含む、組成物。
【請求項２】
該ポリウレタンアクリレートが脂肪族ポリエーテルウレタンまたはアクリル酸エステルである、請求項1に記載の組成物。
【請求項３】
該（メタ）アクリレートモノマーが、（メタ）アクリル酸メチル、（メタ）アクリル酸エチル、（メタ）アクリル酸ブチル、アクリル酸2−（2−エトキシエトキシ）エチル、（メタ）アクリル酸テトラヒドロフルフリル、アクリル酸ラウリル、アクリル酸イソオクチル、アクリル酸n−オクチル、アクリル酸イソデシル、アクリル酸n−デシル、アクリル酸2−フェノキシエチル、アクリル酸イソボルニル、（メタ）アクリル酸2−ヒドロキシエチル、（メタ）アクリル酸2−ヒドロキシプロピル、（メタ）アクリル酸2（または4）−ヒドロキシブチル、カプロラクトンアクリレート、モルホリン（メタ）アクリレート、モルホリン、4−アクリロイル−、ヘキサンジオールジ（メタ）アクリレート、エチレングリコールジ（メタ）アクリレートおよびそれらの混合物から選択される、単官能性または二官能性（メタ）アクリレートモノマーである、請求項1または2に記載の組成物。
【請求項４】
該連鎖移動剤が、n−オクチルメルカプタン、n−ドデシルメルカプタン、第三級ドデシルメルカプタン、メチルメルカプタン、エチルメルカプタン、第三級ブチルメルカプタン、ベンジルメルカプタン、第三級ノニルメルカプタン、チオグリコール酸、チオグリコール酸イソ−オクチル、チオグリコール酸2−エチルヘキシル、1,8−ジメルカプト−3,5−ジオキサオクタン、ジベンジルトリチオカルボネート、β−メルカプトプロピオン酸、3−メルカプトプロピオン酸メチル、2−エチルヘキシル−3−メルカプトプロピオネート、n−オクチル−3−メルカプトプロピオネート、メトキシブチル−3−メルカプトプロピオネート、ステアリル−3−メルカプトプロピオネート、8−ジメルカプト−3,6−ジオキサオクタン、トリメチロールプロパン  トリス−3−メルカプトプロピオネート、トリス［（3−メルカプトプロピオニルオキシ）−エチル］−イソシアヌレート、ペンタエリスリトールテトラキス−3−メルカプトプロピオネート、テトラエチレングリコールビス（3−メルカプトプロピオネート）、ジペンタエリスリトールヘキサ−3−メルカプトプロピオネートおよびそれらの混合物から選択されるチオールである、請求項1から3のいずれか一項に記載の組成物。
【請求項５】
該開始剤が1−ヒドロキシシクロヘキシルフェニルケトン、2−メチル−1−［4−（メチルチオ）フェニル］−2−モルホリノプロパン−1−オン、2−ベンジル−1−N,N−ジメチルアミノ−1−（4−モルホリノフェニル）−1−ブタノン、1−ヒドロキシシクロヘキシルフェニルケトンとベンゾフェノンの組合せ、2,2−ジメトキシ−2−フェニルアセトフェノン、ビス（2,6−ジメトキシベンゾイル−2,4,6−トリメチルフェニル）ホスフィンオキサイドと2−ヒドロキシ−2−メチル−1−フェニル−プロパン−1−オンの組合せ、ビス（2,4,6−トリメチルベンゾイル）フェニルホスフィンオキサイド、2−ヒドロキシ−2−メチル−1−フェニル−1−プロパン、2,4,6−トリメチルベンゾイルホスフィンオキサイドと2−ヒドロキシ−2−メチル−1−フェニル−プロパン−1−オンの組合せ、2,4,6−トリメチルベンゾイルジフェニルホスフィンオキサイドおよびそれらの混合物からなる群から選択される、請求項1から4のいずれか一項に記載の組成物。
【請求項６】
該可塑剤がポリイソプレン樹脂、ポリブタジエン樹脂、水素化ポリブタジエン、キシレンポリマー、ヒドロキシル末端ポリブタジエンおよび／またはヒドロキシル末端ポリオレフィン、トリエチレングリコールビス（2−エチルヘキサノエート）、アジピン酸ジブトキシエトキシエチル、ならびにそれらの混合物からなる群から選択される、請求項1から5のいずれか一項に記載の組成物。
【請求項７】
該消泡剤がシリコーン消泡剤、ポリエーテル消泡剤および鉱油消泡剤ならびにそれらの混合物からなる群から選択される、請求項1から6のいずれか一項に記載の組成物。
【請求項８】
組成物の合計重量の10重量％から90重量％の該ポリウレタンアクリレートを含む、請求項1から7のいずれか一項に記載の組成物。
【請求項９】
組成物の合計重量の5重量％から40重量％の該（メタ）アクリレートモノマーを含む、請求項1から8のいずれか一項に記載の組成物。
【請求項１０】
組成物の合計重量の0.01重量％から10重量％の該連鎖移動剤を含む、請求項1から9のいずれか一項に記載の組成物。
【請求項１１】
組成物の合計重量の1重量％から7重量％の該第1のチキソトロープ剤を含む、請求項1から10のいずれか一項に記載の組成物。
【請求項１２】
組成物の合計重量の0.01重量％から3重量％の該第2のチキソトロープ剤を含む、請求項1から11のいずれか一項に記載の組成物。
【請求項１３】
組成物の合計重量の0.02重量％から5重量％の該光開始剤を含む、請求項1から12のいずれか一項に記載の組成物。
【請求項１４】
組成物の合計重量の0.1重量％から80重量％の該可塑剤を含む、請求項1から13のいずれか一項に記載の組成物。
【請求項１５】
組成物の合計重量の0.01重量％から1.0重量％の該消泡剤を含む、請求項1から14のいずれか一項に記載の組成物。
【請求項１６】
（i）（メタ）アクリレートモノマー、光開始剤、連鎖移動剤、第1のチキソトロープ剤、第2のチキソトロープ剤および消泡剤を含む第1のプリミックスを調製し、該プリ混合物を、5から10μmの間の平均粒径を有する粒子に粉砕する工程、
（ii）ポリウレタンアクリレートおよび可塑剤を含む第2のプリミックスを調製する工程、
（iii）第1のプリミックスおよび第2のプリミックスを合わせ、剪断ブレードで混合する工程
を含む、請求項1から15のいずれか一項に記載の組成物を調製する方法。
【請求項１７】
2つの透明な基材の接合における、または1つの透明な基材および1つの不透明な基材の接合における、請求項1から15いずれか一項に記載の組成物の使用。
【請求項１８】
該透明な基材がガラスまたはプラスチックである、請求項17に記載の使用。
【請求項１９】
請求項1から15のいずれか一項に記載の組成物を用い、2つの透明な基材を接合するか、または1つの透明な基材および1つの不透明な基材を接合する工程を含む、光学アセンブリを製造する方法。
【発明の詳細な説明】
【技術分野】
【０００１】
本発明は、表示パネルアセンブリ用の光硬化性接着剤組成物、その調製およびその使用に関する。
【背景技術】
【０００２】
光学的に透明な接着剤は、表示パネル、ガラス板、タッチパネル、散光器、剛直な補償器、ヒーター、および偏光子および遅延子のような可撓性フィルムなどの光学エレメントを結合させるために用いられる。接着剤流動の制御は、結合プロセスにおいて非常に重要である。接着剤の「オーバーフロー」は、接着剤が意図された被覆領域から流出する場合に起こる。引き続いて、硬化された接着剤は、組立てプロセスにおいて機械的嵌合の問題を引き起こす。さらに、接着剤のオーバーフローは、表示アセンブリにおいて隣接する構成要素を汚染する。その結果、追加の清浄工程が硬化前に必要となり、これは、製造プロセスのサイクル時間を増大させる。
【０００３】
「堰止めプロセス」と呼ばれる方法は、この問題を解決するための試みである。このプロセスは2つの工程からなる。第1の工程において、接着剤が分注ノズルによって必要とされる領域のエッジに適用され、硬化されて、いわゆる「堰」を形成する。第2の工程において、光学的に透明な接着剤が該堰内部の該領域に充填される。「堰止めプロセス」は満足すべきものではない。なぜならば、それは分注する2つの工程を必要とするからである。さらに、堰の境界が制御するのが容易でない。
【０００４】
この問題を解決するためのもう1つの試みは、光学的に透明なテープを用いることであるが、それは、個別対応のサイズを持つテープを切断して、表示パネルに合致させるための特殊なナイフを必要とし、さらに、それは、大きなサイズの表示パネルの組立てにおいて空気の空隙または気泡のため表示のより低い明るさおよびコントラストの度合に導く。
【０００５】
従って、「孔版印刷プロセス」および「スリット塗布プロセス」と呼ばれる方法が、この問題を解決するために作り出された。「孔版印刷」は、それにより、孔版の開口を通じて粘性材料が基材上に沈着されるプロセスである。該印刷プロセスのために、孔版は基材に対して整列され、次いで、基材の表面に近付けられ、またはそれに直接接触される。スキージと呼ばれる角度の付いたブレードを用いて、制御された速度および力にて該材料を孔版の表面を横切って駆動させる。「スリット塗布」は、ガラスパネルのLCDディスプレイにおける表示パネル上への積層、またはタッチ感応パネルのタッチ感応電子デバイスにおける表示パネル上への積層を含む正確な積層適用において、接着剤を正確かつ迅速に配置させるために使用される。
【０００６】
孔版印刷プロセスおよびスリット塗布プロセスは、側面硬化能力、安定なチキソトロピーおよび低い誘電定数を有する接着剤を必要とし、これは、依然として、光学的に透明な接着剤の分野における難題である。
【発明の概要】
【発明が解決しようとする課題】
【０００７】
従って、改良された側面硬化能力、安定なチキソトロピーおよび低い誘電定数を供する光学的に透明な接着剤に対する要望が存在する。
【課題を解決するための手段】
【０００８】
本発明は、a）-70から20℃のTgを有する少なくとも1つのポリウレタンアクリレート；b）少なくとも1つの（メタ）アクリレートモノマー；c）少なくとも1つの連鎖移動剤；d）少なくとも2つのチキソトロープ剤、ここで、第1のチキソトロープ剤は、疎水性ヒュームドシリカ、親水性ヒュームドシリカおよびそれらの混合物からなる群から選択され、第2のチキソトロープ剤は、変性された尿素、ポリヒドロキシカルボン酸エステルおよびそれらの混合物からなる群から選択され；e）少なくとも1つの光開始剤；f）少なくとも1つの可塑剤；ならびにg）少なくとも1つの消泡剤を含む、表示パネルアセンブリ用の光硬化性接着剤組成物を提供する。
【０００９】
もう一つの側面において、本発明は：（i）（メタ）アクリレートモノマー、光開始剤、連鎖移動剤、第1のチキソトロープ剤、第2のチキソトロープ剤および消泡剤を含む第1のプリミックスを調製し、該プリ混合物を、5から10μmの間の平均粒径を有する粒子に粉砕する工程；（ii）ポリウレタンアクリレートおよび可塑剤を含む第2のプリミックスを調製する工程；（iii）第1のプリミックスおよび第2のプリミックスを合わせ、剪断ブレードで混合する工程を含む、本発明の光硬化性接着剤組成物を調製する方法に関する。
【００１０】
さらなる側面において、本発明は、2つの透明基材の接合における、または1つの透明な基材および1つの不透明な基材の接合における、本発明の光硬化性接着剤組成物の使用に関する。
【００１１】
なおさらなる側面において、本発明は、本発明の光硬化性接着剤組成物を用い、2つの透明な基材を接合する、または1つの透明な基材および1つの不透明な基材を接合する工程を含む、光学アセンブリを製造する方法に関する。
【発明を実施するための形態】
【００１２】
以下の節において、本発明をより詳細に記載する。記載された各側面は、そうでないことが明らかに示されているのでなければ、いずれかの他の側面または複数側面と組み合わせてよい。特に、好ましいまたは有利なものとして示されたいずれの構成要件も、好ましいまたは有利であるとして示されたいずれの他の構成要件または複数構成要件と組み合わせてもよい。
【００１３】
本発明の文脈においては、用いられる用語は、文脈がそうでないことを指示するのでなければ、以下の定義に従って解釈されるべきである。
【００１４】
本明細書中で用いる場合、単数形「ある」および「該」は、文脈がそうでないことを明らかに指示するのでなければ、単数および複数の指示対象を共に含む。
【００１５】
本明細書中で用いられる用語「含んでいる」、「含む」および「含めた」は、「包含した」、「包含する」または「含有している」、「含有する」と同義であり、包括的、またはオープンエンド形式であって、追加の記載されていない部材、エレメントまたは方法工程を排除しない。
【００１６】
数値の端点の記載は、各範囲内に含まれた全ての数字および分数、ならびに記載された端点を含む。
【００１７】
量、濃度もしくは他の値またはパラメータは、範囲、好ましい範囲、好ましい上限値および好ましい下限値の形態で表され、いずれかの上限または好ましい値をいずれかの下限または好ましい値と組み合わせることによって得られたいずれの範囲も、得られた範囲が文脈において明らかに言及されているか否かを考慮することなく、具体的に開示されていると理解されるべきである。
【００１８】
本明細書で引用された全ての文献は、ここに、出典明示によりその全体が援用される。
【００１９】
そうでないことが定義されているのでなければ、技術および科学用語を含めた本発明を開示するために用いる全ての用語は、本発明が属する技術分野における当業者によって通常理解される意味を有する。さらなる指針によって、本発明の教示をよりよく理解するために用語の定義を含める。
【００２０】
本明細書中においては、用語「光硬化性接着剤」とは、200から400nmの波長を持つUV光への露出を介して硬化される接着剤を意味する。
【００２１】
本発明は、a）-70から20℃のTgを有する少なくとも1つのポリウレタンアクリレート；b）少なくとも1つの（メタ）アクリレートモノマー；c）少なくとも1つの連鎖移動剤；d）少なくとも2つのチキソトロープ剤、ここで、第1のチキソトロープ剤は、疎水性ヒュームドシリカ、親水性ヒュームドシリカおよびそれらの混合物からなる群から選択され、第2のチキソトロープ剤は、変性された尿素、ポリヒドロキシカルボン酸エステルおよびそれらの混合物からなる群から選択され；e）少なくとも1つの光開始剤；f）少なくとも1つの可塑剤；ならびにg）少なくとも1つの消泡剤を含む、表示パネルアセンブリ用の光硬化性接着剤組成物に関する。
【００２２】
本発明の接着剤組成物の各成分を以下に記載する。
【００２３】
ポリウレタンアクリレート
本発明による光硬化性接着剤組成物は、少なくとも1つのポリウレタンアクリレート（a）を含む。
【００２４】
ウレタンアクリレートは当業者によく知られており、それらは、例えば、ジイソシアネート、好ましくは脂肪族ジイソシアネートとヒドロキシアクリレートとの反応によって得ることができる。あるいは、例えば、ジイソシアネート、好ましくは脂肪族ジイソシアネート、ヒドロキシアクリレートとポリオールとの反応によって得ることができる。好ましくは、本発明の組成物で用いるポリウレタンアクリレートは、脂肪族ポリエーテルウレタンまたはアクリル酸エステルである。好ましくは、本発明の組成物で用いられるウレタンアクリレートは、多官能性ウレタン（メタ）アクリレートオリゴマーを含む。ウレタン（メタ）アクリレートオリゴマーは、好ましくは、少なくとも1つの（メタ）アクリレート基、すなわち、1個から4個の（メタ）アクリレート基を含む。好ましいウレタンアクリレートは、多官能性であって、特に、二官能性脂肪族ウレタンアクリレートオリゴマーが好ましい。
【００２５】
例えば、多官能性ウレタンアクリレートオリゴマーは、ジカルボン酸、例えば、アジピン酸またはマレイン酸と、脂肪族ジオール、例えば、ジエチレングリコールまたは1,6−ヘキサンジオールとの縮合から調製された脂肪族ポリエステルまたはポリエーテルポリオールから形成することができる。1つの実施態様において、ポリエステルポリオールはアジピン酸およびジエチレングリコールを含むことができる。多官能性イソシアネートは、メチレンジシクロヘキシルイソシアネートまたは1,6−ヘキサメチレンジイソシアネートを含んでよい。ヒドロキシル官能性化アクリレートは、アクリル酸2−ヒドロキシエチル、アクリル酸2−ヒドロキシプロピル、アクリル酸4−ヒドロキシブチル、またはポリエチレングリコールアクリレートなどのヒドロキシアルキルアクリレートを含むことができる。1つの実施態様において、多官能性ウレタンアクリレートオリゴマーは、ポリエステルポリオール、メチレンジシクロヘキシルジイソシアネートおよびヒドロキシエチルアクリレートの反応生成物を含むことができる。
【００２６】
本発明の組成物で用いることができる適当なウレタンアクリレートは、例えば、脂肪族ポリエーテルウレタンジアクリレート、特に、Bomar Specialties Co, Torrington, CTからのBR−3042、BR−3641AA、BR−3741ABおよびBR−344である。他の好ましい脂肪族ウレタンアクリレートは、例えば、Sartomer Company Inc,Exton,PAからのCN8004、CN−9002、CN−980、CN−981、CN−9014、CN−9019、CN9021である。Rahn AG，スイス国からのGenomer4188／EHA、Genomer4269／M22、Genomer4425、およびGenomer1122、Genomer6043などのウレタンアクリレート樹脂が好ましい。ウレタンアクリレートオリゴマー、例えば、Nippon Gohsei、日本国からのUV−3000B、UV−3630ID80、UV−004、UV−NS054、UV-7000BおよびUV−NS077、ならびに株式会社クラレからのUC−203、UC−102も好ましい。Double Bond Chemical Ind., Co. LtdからのDoublemer5500のような脂肪族ウレタンアクリレートオリゴマーも好ましい。二官能性脂肪族ポリエステルウレタンアクリレートオリゴマーならびに二官能性脂肪族ポリエステル／エーテルウレタンアクリレートオリゴマーも好ましいウレタンアクリレートである。
【００２７】
本発明で用いるべき適当なポリウレタンアクリレートは、-70から20℃、好ましくは-50から10℃のTg値を有する。
【００２８】
20℃よりも高いTg値を有するポリウレタンアクリレートは結晶化する傾向があり、従って、その液体性を失う。加えて、20℃よりも高いTgを有するポリウレタンアクリレートを含む組成物は硬化後に余りにも硬くなる傾向があり、これは、ムラ外観を引き起こしかねない。
【００２９】
用語「ムラの問題点」または「ムラ外観」は、本明細書中においては、層間剥離、黄色斑点、波しわなどの表示パネル上の欠陥を意味する。
【００３０】
本発明の光硬化性接着剤組成物は、組成物の合計重量の10重量％から90重量％、好ましくは20重量％から70重量％、より好ましくは40重量％から70重量％のポリウレタンアクリレートを含む。
【００３１】
ポリウレタンアクリレートの量が組成物の合計重量の10重量％未満であれば、組成物は高い収縮率を有する傾向があり、これは試料のクラックにつながる。他方、ポリウレタンアクリレートの量が組成物の合計重量の90重量％よりも高いと、組成物は、硬化後に非常に高い硬度を有する傾向があり、接着剤の粘度は余りにも高くて、広げることができない。
【００３２】
（メタ）アクリレートモノマー
本発明の光硬化性接着剤組成物は、少なくとも1つの（メタ）アクリレートモノマー（b）を含む。適当な（メタ）アクリレートモノマーは単官能性または二官能性（メタ）アクリレートモノマーである。
【００３３】
好ましくは、（メタ）アクリレートモノマーは、（メタ）アクリル酸メチル、（メタ）アクリル酸エチル、（メタ）アクリル酸ブチル、アクリル酸2−（2−エトキシエトキシ）エチル、（メタ）アクリル酸テトラヒドロフルフリル、アクリル酸ラウリル、アクリル酸イソオクチル、アクリル酸n−オクチル、アクリル酸イソデシル、アクリル酸n−デシル、アクリル酸イソボルニル、アクリル酸2−フェノキシエチル、（メタ）アクリル酸2−ヒドロキシエチル、（メタ）アクリル酸2−ヒドロキシプロピル、（メタ）アクリル酸2（または4）−ヒドロキシブチル、モルホリン、4−アクリロイル−、カプロラクトンアクリレート、モルホリン（メタ）アクリレート、ヘキサンジオールジ（メタ）アクリレート、エチレングリコールジ（メタ）アクリレートおよびそれらの混合物からなる群から選択される。
【００３４】
より好ましくは、（メタ）アクリレートモノマーは、アクリル酸ラウリル、アクリル酸イソオクチル、アクリル酸n−オクチル、アクリル酸イソデシル、アクリル酸n−デシル、アクリル酸イソボルニル、（メタ）アクリル酸2−ヒドロキシエチル、（メタ）アクリル酸2−ヒドロキシプロピル、（メタ）アクリル酸2−ヒドロキシブチル、（メタ）アクリル酸4−ヒドロキシブチル、モルホリン、4−アクリロイル−およびそれらの混合物からなる群から選択される。
【００３５】
本発明の光硬化性接着剤組成物は、組成物の合計重量の5重量％から40重量％、好ましくは10重量％から30重量％の（メタ）アクリレートモノマーを含む。
【００３６】
（メタ）アクリレートモノマーの量が組成物の合計重量の5重量％未満である場合、組成物は、剪断しつつより高い粘度を有する傾向があり、これは、積層手法の間に組成物を分注するのに困難を引き起こしうる。（メタ）アクリレートモノマーの量が組成物の合計重量の40重量％よりも高い場合、組成物はより高い収縮を有する傾向があり、これはパネル組立てのためのムラの問題点につながる。
【００３７】
連鎖移動剤
本発明の光硬化性接着剤組成物は、少なくとも1つの連鎖移動剤（c）を含む。
【００３８】
用語「連鎖移動」は、本明細書中においては、重合反応を意味し、そこでは、成長するポリマー鎖の活性が他の分子に移される。連鎖移動反応は、比較的長いおよび短い分子鎖の量を低下させ、従って、分子量分布は狭くなる。より高い分子量を持つ分子の数は減少するので、得られる組成物は硬化後に理想的な硬度を有する。
【００３９】
連鎖移動は、連鎖移動剤の使用によって、重合反応に計画的に導入することができる。本発明で用いるべき適当な連鎖移動剤はチオールである。好ましくは、チオールは、n−オクチルメルカプタン、n−ドデシルメルカプタン、tert−ドデシルメルカプタン、メチルメルカプタン、エチルメルカプタン、tert−ブチルメルカプタン、ベンジルメルカプタン、tert−ノニルメルカプタン、チオグリコール酸、チオグリコール酸イソ−オクチル、チオグリコール酸2−エチルヘキシル、1,8−ジメルカプト−3,5−ジオキサオクタン、ジベンジルトリチオカルボネート、β−メルカプトプロピオン酸、メチル−3−メルカプトプロピオネート、2−エチルヘキシル−3−メルカプトプロピオネート、n−オクチル−3−メルカプトプロピオエート、メトキシブチル−3−メルカプトプロピオネート、ステアリル−3−メルカプトプロピオネート、1,8−ジメルカプト−3,6−ジオキサオクタン、トリメチロールプロパントリス−3−メルカプトプロピオネート、トリス−［（3−メルカプトプロピオニルオキシ）−エチル］−イソシアヌレート、ペンタエリスリトールテトラキス−3−メルカプトプロピオネート、ペンタエリスリトールテトラ（3−メルカプトプロピオネート）、テトラエチレングリコールビス（3−メルカプトプロピオネート）、ジペンタエリスリトールヘキサ−3−メルカプトプロピオネートおよびそれらの混合物からなる群から選択される。
【００４０】
好ましくは、チオールは、n−オクチルメルカプタン、n−ドデシルメルカプタン、1,8−ジメルカプト−3,6−ジオキサオクタン、ペンタエリスリトールテトラ（3−メルカプトプロピオネート）およびそれらの混合物からなる群から選択される。
【００４１】
本発明の光硬化性接着剤組成物は、組成物の合計重量の0.02重量％から5重量％、好ましくは0.1重量％から3重量％の連鎖移動剤を含む。
【００４２】
連鎖移動剤の量が組成物の合計重量の0.02重量％未満である場合、組成物はより高い硬度、従って、十分な靭性の欠如を有する傾向があり、これはムラの問題点を引き起こしかねない。連鎖移動剤の量が組成物の合計重量の5重量％よりも高い場合、組成物は余りにも柔軟である傾向があり、従って、十分な皮膜引張強さを欠如する。
【００４３】
チキソトロープ剤
本発明の光硬化性接着剤組成物は、少なくとも2つのチキソトロープ剤（d）を含む。
【００４４】
用語「チキソトロープ剤」とは、本明細書中においては、材料のチキソトロピー特性を、流体力学に従った液体および固体の状態の間の状態に調整することができる剤を意味する。
【００４５】
本発明によると、2種類のチキソトロープ剤が必要とされる。第1のチキソトロープ剤は、組成物中に揺変性ネットを形成するために用いられる。親水性チキソトロープ剤を用いる場合、揺変性ネットは、ポリマー鎖およびチキソトロープ剤の間の水素結合によって形成される。疎水性チキソトロープ剤を用いる場合、水素結合以外に、揺変性ネットは、疎水性チキソトロープ剤を囲う有機基およびポリマー鎖の相互作用によって形成される。
【００４６】
第1のチキソトロープ剤が単独で用いられる場合、組成物の貯蔵の間に、チキソトロピー特性は時間の経過と共に減衰する。この主な理由は、第1のチキソトロープ剤が長期間十分に安定ではないことである。また、加えて、それは容易に凝集し、組成物から分離される。
【００４７】
この問題を解決するために、第2のチキソトロープ剤を組成物中に加える。第2のチキソトロープ剤は、第1のチキソトロープ剤およびポリマー鎖の双方に連結されて、第1のチキソトロープ剤を安定化させる。
【００４８】
第1のチキソトロープ剤は、疎水性ヒュームドシリカ、親水性ヒュームドシリカおよびそれらの混合物からなる群から選択される。
【００４９】
より好ましくは、第1のチキソトロープ剤は、ヒドロキシ変性ヒュームドシリカ、メタクリルオキシプロピルトリメトキシシラン変性ヒュームドシリカおよびそれらの混合物からなる群から選択される。
【００５０】
第2のチキトロピー剤は、変性された尿素、ポリヒドロキシカルボン酸エステルおよびそれらの混合物からなる群から選択される。
【００５１】
本発明の硬化性接着剤組成物は、組成物の合計重量の0.01重量％から10重量％、好ましくは1重量％から7重量％の第1のチキソトロープ剤を含む。
【００５２】
第1のチキソトロープ剤の量が組成物の合計重量の0.01重量％未満である場合、組成物はニュートン液体である傾向があり、孔版印刷またはスリット塗装プロセスにおける積層手法で用いるのに適当でない。用語「ニュートン液体」とは、本明細書中においては、異なる剪断速度下で一定の粘度を有する液体を意味する。第1のチキソトロープ剤の量が組成物の合計重量の10重量％よりも高い場合、組成物はより高いチキソトロピー指標を有する傾向があり、これは、組成物の調製、および積層手法での組成物のさらなる分注において困難を引き起こしかねない。
【００５３】
用語「チキソトロピー指標」とは、本明細書中においては、1s-1および10s-1の剪断速度における粘度比率を意味する。
【００５４】
本発明の光硬化性接着剤組成物は、組成物の合計重量の0.01重量％から5重量％、好ましくは0.01重量％から3重量％の第2のチキソトロープ剤を含む。
【００５５】
第2のチキソトロープ剤の量が組成物の合計重量の0.01重量％未満である場合、組成物はある種のチキソトロピー指標を達成するのに困難を有する傾向があり、これは、孔版印刷およびスリット塗装プロセスにおける要件を満足する。第2のチキソトロープ剤の量が組成物の合計重量の5重量％よりも高い場合、組成物は、黄色味がかった色およびヘイズなどの明瞭性の問題を有する傾向がある。
【００５６】
接着剤を基材上に適用するために、接着剤は、孔版印刷またはスリット塗装プロセスによって分注される。第1および第2のチキソトロープ剤を加えることによって、接着剤は流動を高い剪断応力下に維持し、外部剪断応力が取り除かれた直後にその元の形状を回復する。
【００５７】
光開始剤
本発明の光硬化性接着剤組成物は、少なくとも1つの光開始剤（e）を含む。
【００５８】
用語「光開始剤」とは、本明細書中においては、UV光に露出された場合にフリーラジカルに分解し、引き続いて、UV硬化反応を開始させる化合物を意味する。
【００５９】
本発明で用いる適当な光開始剤は、好ましくは、1−ヒドロキシシクロヘキシルフェニルケトン、2−メチル−1−［4−（メチルチオ）フェニル］−2−モルホリノプロパン−1−オン、2−ベンジル−1−N,N−ジメチルアミノ−1−（4−モルホリノフェニル）−1−ブタノン、1−ヒドロキシシクロヘキシルフェニルケトンとベンゾフェノンとの組合せ、2,2−ジメトキシ−2−フェニルアセトフェノン、ビス（2,6−ジメトキシベンゾイル−2,4,6−ジメチルフェニル）ホスフィンオキサイドと2−ヒドロキシル−2−メチル−1−フェニル−プロパン−1−オンとの組合せ、ビス（2,4,6−トリメチルベンゾイル）フェニルホスフィンオキサイド、2−ヒドロキシ−2−メチル−1−フェニル−1−プロパン、2,4,6−トリメチルベンゾイルジフェニルホスフィンオキサイドと2−ヒドロキシ−2−メチル−1−フェニル−プロパン−1−オンとの組合せ、2,4,6−トリメチルベンゾイルジフェニルホスフィンオキサイドおよびそれらの混合物からなる群から選択される。
【００６０】
より好ましくは、光開始剤は、1−ヒドロキシシクロヘキシルフェニルケトン、2,4,6−トリメチルベンゾイルジフェニルホスフィンオキサイド、ビス（2,4,6−トリメチルベンゾイル）フェニルホスフィンオキサイドおよびそれらの混合物からなる群から選択される。
【００６１】
本発明の光硬化性接着剤組成物は、組成物の合計重量の0.02重量％から5重量％、好ましくは0.1重量％から3重量％の光開始剤を含む。
【００６２】
光開始剤の量が組成物の合計重量の0.02重量％未満である場合、組成物はUVによって硬化されるのに困難性を有する傾向がある。光開始剤の量が組成物の合計重量の5重量％よりも高い場合、組成物は速く硬化する傾向があり、放出熱は組立てられたパネルに対して負の効果を引き起こす。さらに、光開始剤の高い含有量は低い分子量に導き、その結果、硬化された生成物の低い皮膜引張強さをもたらすであろう。
【００６３】
可塑剤
本発明の光硬化性接着剤組成物は、少なくとも1つの可塑剤（f）を含む。
【００６４】
好ましくは、本発明で用いる可塑剤は、ポリイソプレン樹脂、ポリブタジエン樹脂、水素化ポリブタジエン、キシレンポリマー、ヒドロキシル末端ポリブタジエンおよび／またはヒドロキシル末端ポリオレフィン、トリエチレングリコールビス−（2−エチルヘキサノエート）、アジピン酸ジブトキシエトキシエチル、商標名asterならびにそれらの混合物よりなる群から選択される。
【００６５】
より好ましくは、可塑剤は、ヒドロキシル末端ポリブタジエンおよび／またはヒドロキシル末端ポリオレフィン、トリエチレングリコールビス−（2−エチルヘキサノエート）、アジピン酸ジブトキシエトキシエチルならびにそれらの混合物からなる群から選択される。
【００６６】
可塑剤の使用は組成物の低下した収縮に導き、これは、ムラ外観を低下させる。さらに、可塑剤は、高いチキソトロピー指標を有する組成物の分注において降伏応力を調整することができ、これは、他方では、組立てられたパネルにおける欠陥の可能性を減少させることができる。
【００６７】
用語「降伏応力」とは、本明細書中においては、材料を弾性から粘弾性に変換させる剪断応力を意味する。
【００６８】
本発明の光硬化性接着剤組成物は、組成物の合計重量の0.1重量％から80重量％、好ましくは4重量％から60重量％の可塑剤を含む。
【００６９】
可塑剤の量が組成物の合計重量の0.1重量％未満である場合、組成物はより高い収縮を有する傾向があり、これはムラにつながり、その結果、降伏応力がより高くなる。可塑剤の量が組成物の合計重量の80重量％よりも高い場合、組成物は硬化後に、より低い皮膜引張強さおよび結合強度を有する傾向がある。
【００７０】
消泡剤
本発明の光硬化性接着剤組成物は、少なくとも1つの消泡剤（g）を含む。
【００７１】
好ましくは、本発明で用いる消泡剤は、シリコーン消泡剤、ポリエーテル消泡剤および鉱油消泡剤ならびにそれらの混合物からなる群から選択される。
【００７２】
より好ましくは、消泡剤は、シリコーン消泡剤、ポリエーテル消泡剤およびそれらの混合物からなる群から選択される。
【００７３】
消泡剤の組成物への添加は、接着剤の調製において空気を除去し、表示パネルでの組立てにおいて気泡を除去するものである。
【００７４】
本発明の光硬化性接着剤組成物は、組成物の合計重量の0.01重量％から1重量％、好ましくは0.05重量％から0.5重量％の消泡剤を含む。
【００７５】
消泡剤の量が組成物の合計重量の0.01重量％未満である場合、接着剤の調製の間に組成物から空気を除去するのが困難であり、表示パネルの組立ての間に気泡を除去するのが困難である傾向がある。他方、消泡剤の量が組成物の合計重量の1重量％よりも高い場合、組成物はヘイズの問題を有する傾向があり、これは光学特性を低下させる。
【００７６】
当業者に公知の他の添加剤を本発明の組成物に加えることもできるが、該添加剤の使用は組成物の性能に悪影響しないことを条件とする。
【００７７】
例として、抗酸化剤を本発明の組成物に加えることもでき、好ましくは、組成物は組成物の合計重量の1重量％未満の抗酸化剤を含む。
【００７８】
もう1つの例として、UV吸収剤を本発明の組成物に加えてもよく、好ましくは、組成物は、組成物の合計重量の1重量％未満のUV吸収剤を含む。
【００７９】
本発明の光硬化性接着剤組成物は、好ましくは、2.0から7.0のチキソトロピー指標（TI）を有し、2℃から50℃の温度にて、TIの偏差は1.0未満である。チキソトロピー指標（TI）は、1s-1における粘度および10s-1における粘度の比率と定義される。TI安定性は、環境（2から8℃、25℃および50℃）に伴うTIの変化と定義することができる。異なる時間（240および500時間）の間の2から8℃、25℃および50℃におけるTIを試験する。
【００８０】
本発明の光硬化性接着剤組成物は、好ましくは、1s-1の剪断速度下で25℃において20,000から200,000mPa・s、好ましくは30,000から100,000mPa・sの粘度を有する。粘度は、コーンプレートを備えたTA DHR-2レオメーターで測定される。測定条件は以下の通りである：剪断速度スキャンは0.01から100s-1であり；試験温度は25℃である。
【００８１】
本発明の光硬化性接着剤組成物は、好ましくは、10μm未満の平均粒子サイズを持つ粒子を含む。粒子サイズは、BYK Grind Gage 50μmによって測定される。粒子サイズの測定は以下のようになされる：接着剤を、小さなサイズを持つBYK Grind Gage 50μmの側面に乗せ、接着剤を、1つのスキージにて、一方側から他方側（大きなサイズ）に分注する。最後に、BYK Grind Gage 50μmからの粒子サイズを肉眼によって読む。
【００８２】
本発明の光硬化性接着剤組成物は、好ましくは、表示パネル積層のために6mmよりも大きな側面硬化深さを有する。側面硬化深さは、側面硬化機器を用いる場合の、接着剤の硬化深さである。
【００８３】
硬化深さは、以下の手法に従って測定される。
（i）特殊な備品を用い、適切な波長および強度を持つUV側面硬化光を形成し、該光および試料の間の距離を一定に保つ；
（ii）2ピースのインクガラス（10.1mm＊25.4mm＊6mm）をイソプロピルアルコールまたはアセトンで拭い、2つのスペーサー（254μm）を、2つのエッジ（24.5mm側面）近くの1ピースの拭ったガラス上に載せ；
（iii）接着剤を該ガラス上に分注し、それを、同一サイズのもう1つのピースの拭ったガラスで覆い（ガラスのインク側との接着剤の接触を確実とし）、引き続いて、アセンブリを2つのクランプで締め付け（2ピースのガラスが完全に重なるのを確実とし）；
（iv）組み立てられた試料を特殊な備品上に置き、それを、UV光で硬化させ、引き続いて、該2ピースのガラスを取り外して、側面硬化深さである硬化深さを見る。
【００８４】
本発明の光硬化性接着剤組成物は、好ましくは、表示パネルにおける適用のための硬化後に、Sh000 20からSh00 25の硬度を有する。硬度は試験方法ASTM D 2240に従って測定される。
【００８５】
本発明の光硬化性接着剤組成物は、好ましくは、表示パネルにおける適用のための硬化後に、97％を超える透過率を有する。透過率は方法ASTM E903に従って測定される。
【００８６】
本発明の光硬化性接着剤組成物は、好ましくは、表示パネルにおける適用のための硬化後に、2未満のb＊値を有する。b＊値は、方法ASTM E903に従って測定される。
【００８７】
本発明の光硬化性接着剤組成物は、好ましくは、表示パネルにおける適用のための硬化後に、2.0から3.0の誘電定数を有する。誘電定数の測定は、LCR Meter E4980Aで行われる。
【００８８】
誘電定数は、以下の手法に従って測定される：
i）平坦なシートを注型し、UV源下で指定されたように硬化させる。（ii）12.9cm2ホールソーを用い、5ピースの12.9cm2のディスクを切断し、サンドペーパーまたはナイフを用い、試料のエッジを平滑とする；
（iii）交流電場の異なる周波数下にて、LCR Meter E4980A上で誘電定数試験を行う。
【００８９】
用語「再加工性」とは、本明細書中においては、光学アセンブリを再加工する能力を意味する。
【００９０】
光学アセンブリを再加工する方法は、
（i）アセンブリを好ましくは約50℃から100℃まで加熱し、頂部基材を除去することによって、頂部基材、好ましくはカバーレンズまたはタッチパネルを、表示パネルから脱着させる工程；
（ii）頂部基材を脱着させた後、脱着させたパーツを室温（25℃）まで冷却する工程；
（iii）残留接着剤フィルムを頂部基材または表示パネルから剥離させる工程
を含む。
【００９１】
残留接着剤を肉眼によって観察する。
【００９２】
本発明の光硬化性接着剤は全ての成分を一緒に混合するいくつかの方法で調製することができた。
【００９３】
1つの実施態様において、本発明の光硬化性接着剤組成物の調製は、
（i）（メタ）アクリレートモノマー、光開始剤、連鎖移動剤、第1のチキソトロープ剤、第2のチキソトロープ剤；および消泡剤を含む第1のプリミックスを調製し、該プリ混合物を、10μm未満の平均粒径を有する粒子に粉砕する工程、
（ii）ポリウレタンアクリレートおよび可塑剤を含む第2のプリミックスを調製する工程、
（iii）第1のプリミックスおよび第2のプリミックスを合わせ、剪断ブレードで混合する工程
を含む。
【００９４】
1つの好ましい実施態様において、該方法は以下の工程
（i）（メタ）アクリレートモノマー、光開始剤、連鎖移動剤、第1のチキソトロープ剤、第2のチキソトロープ剤；および消泡剤を含む第1のプリミックスを、2000rpmのスピードを有する剪断ブレードで、40℃にて約30分間調製し、該プリ混合物を、3本ロールミルで、5μm未満の平均粒径を有する粒子に粉砕する工程、
（ii）2000rpmのスピードを有する剪断ブレードで、ポリウレタンアクリレートおよび可塑剤を含む第2のプリミックスを40℃にて約30分間調製する工程、
（iii）第1のプリミックスおよび第2のプリミックスを合わせ、2000rpmのスピードを有する剪断ブレードで、40℃にて約30分間混合する工程
を含む。
【００９５】
本発明の光硬化性接着剤組成物は、2つの透明な基材を接合するために、または1つの透明な基材および1つの不透明な基材を接合するために用いることができる。好ましくは、該透明な基材はガラスまたはプラスチックである。
【００９６】
さらに、本発明は、本発明の光硬化性接着剤組成物を用い、2つの透明な基材を接合する、または1つの透明な基材および1つの不透明な基材を接合する工程を含む、光学アセンブリを製造する方法を提供する。
【実施例】
【００９７】
本発明においては、発明の範囲または精神を逸脱することなく種々の修飾および変形をなすことができるのは当業者に明らかである。本発明の他の実施態様は、明細書および本明細書中に開示された発明のプラクティスを考慮すると、当業者に明らかである。明細書および実施例は例示的なものに過ぎないと考えられることが意図されており、発明の真の範囲および精神は特許請求の範囲によって示される。
【００９８】
表１：実施例１〜３および比較例４の処方
【表１−１】
0006420480.tif 000002
【表１−２】
0006420480.tif 000003
＊表１中の各成分のパーセンテージは、組成物の合計重量に従った重量比率である。
【００９９】
実施例1から4における組成物は以下のプロセスに従って調製される：
（i）2000rpmのスピードを有する剪断ブレードを備えたミキサー中で、SR335、NOAA、4−HBA、HEMA、Genocure TPO、DMDO、Aerosil 380、およびBYK R606を含む第1のプリミックスを、40℃下で30分前後の間で調製し、次いで、3本ロールミルで、該プリ混合物を、5um未満の平均粒径を有する粒子に粉砕し；
（ii）2000rpmのスピードを有する剪断ブレードを備えたミキサー中で、UT−5141、UT−4462およびEastman TEG-EH可塑剤を含む第2のプリミックスを40℃下で30分前後の間に調製し；
（iii）ミキサー中で第1のプリミックスおよび第2のプリミックスを合わせ、2000rpmのスピードを有する剪断ブレードで、40℃下で30分前後の間混合し；
（iv）組成物を脱気して、気泡を除去し、10umカートリッジで濾過して、最終生成物を得る。
【０１００】
表２：試験の結果
【表２】
0006420480.tif 000004
【０１０１】
表2に示されるように、比較例は連鎖移動剤を含まず、硬化後に非常に高い硬度、すなわち、Sh00 70をもたらし、その結果、表示パネルを結合させるために用いることはできなかった。
【０１０２】
本発明の組成物については、試験結果は、基材上での実施の間に、より長い貯蔵期間、加工可能性を示した。さらに、硬化後に、本発明の組成物は、高い透過率、低い黄色度、良好な再加工性、適切な誘電体容量および機械的特性等の要件を同時に満足することができる。
本発明の好ましい態様は、以下を包含する。
〔１〕a）-70から20℃のTgを有する少なくとも1つのポリウレタンアクリレート；
b）少なくとも1つの（メタ）アクリレートモノマー；
c）少なくとも1つの連鎖移動剤；
d）少なくとも2つのチキソトロープ剤、ここで、第1のチキソトロープ剤は疎水性ヒュームドシリカ、親水性ヒュームドシリカおよびそれらの混合物からなる群から選択され、第2のチキソトロープ剤は変性された尿素、ポリヒドロキシカルボン酸エステルおよびそれらの混合物からなる群から選択され；
e）少なくとも1つの光開始剤；
f）少なくとも1つの可塑剤；および
g）少なくとも1つの消泡剤
を含む、光硬化性接着剤組成物。
〔２〕該ポリウレタンアクリレートが脂肪族ポリエーテルウレタンまたはアクリル酸エステルである、〔１〕に記載の組成物。
〔３〕該（メタ）アクリレートモノマーが、好ましくは、（メタ）アクリル酸メチル、（メタ）アクリル酸エチル、（メタ）アクリル酸ブチル、アクリル酸2−（2−エトキシエトキシ）エチル、（メタ）アクリル酸テトラヒドロフルフリル、アクリル酸ラウリル、アクリル酸イソオクチル、アクリル酸n−オクチル、アクリル酸イソデシル、アクリル酸n−デシル、アクリル酸2−フェノキシエチル、アクリル酸イソボルニル、（メタ）アクリル酸2−ヒドロキシエチル、（メタ）アクリル酸2−ヒドロキシプロピル、（メタ）アクリル酸2（または4）−ヒドロキシブチル、カプロラクトンアクリレート、モルホリン（メタ）アクリレート、モルホリン、4−アクリロイル−、ヘキサンジオールジ（メタ）アクリレート、エチレングリコールジ（メタ）アクリレートおよびそれらの混合物から選択される、単官能性または二官能性（メタ）アクリレートモノマーである、〔１〕または〔２〕に記載の組成物。
〔４〕該連鎖移動剤がチオール、好ましくは、n−オクチルメルカプタン、n−ドデシルメルカプタン、第三級ドデシルメルカプタン、メチルメルカプタン、エチルメルカプタン、第三級ブチルメルカプタン、ベンジルメルカプタン、第三級ノニルメルカプタン、チオグリコール酸、チオグリコール酸イソ−オクチル、チオグリコール酸2−エチルヘキシル、1,8−ジメルカプト−3,5−ジオキサオクタン、ジベンジルトリチオカルボネート、β−メルカプトプロピオン酸、3−メルカプトプロピオン酸メチル、2−エチルヘキシル−3−メルカプトプロピオネート、n−オクチル−3−メルカプトプロピオネート、メトキシブチル−3−メルカプトプロピオネート、ステアリル−3−メルカプトプロピオネート、8−ジメルカプト−3,6−ジオキサオクタン、トリメチロールプロパン  トリス−3−メルカプトプロピオネート、トリス［（3−メルカプトプロピオニルオキシ）−エチル］−イソシアヌレート、ペンタエリスリトールテトラキス−3−メルカプトプロピオネート、テトラエチレングリコールビス（3−メルカプトプロピオネート）、ジペンタエリスリトールヘキサ−3−メルカプトプロピオネートおよびそれらの混合物から選択されるチオールである、〔１〕から〔３〕のいずれか一項に記載の組成物。
〔５〕該開始剤が1−ヒドロキシシクロヘキシルフェニルケトン、2−メチル−1−［4−（メチルチオ）フェニル］−2−モルホリノプロパン−1−オン、2−ベンジル−1−N,N−ジメチルアミノ−1−（4−モルホリノフェニル）−1−ブタノン、1−ヒドロキシシクロヘキシルフェニルケトンとベンゾフェノンの組合せ、2,2−ジメトキシ−2−フェニルアセトフェノン、ビス（2,6−ジメトキシベンゾイル−2,4,6−トリメチルフェニル）ホスフィンオキサイドと2−ヒドロキシ−2−メチル−1−フェニル−プロパン−1−オンの組合せ、ビス（2,4,6−トリメチルベンゾイル）フェニルホスフィンオキサイド、2−ヒドロキシ−2−メチル−1−フェニル−1−プロパン、2,4,6−トリメチルベンゾイルホスフィンオキサイドと2−ヒドロキシ−2−メチル−1−フェニル−プロパン−1−オンの組合せ、2,4,6−トリメチルベンゾイルジフェニルホスフィンオキサイドおよびそれらの混合物からなる群から選択される、〔１〕から〔４〕のいずれか一項に記載の組成物。
〔６〕該可塑剤がポリイソプレン樹脂、ポリブタジエン樹脂、水素化ポリブタジエン、キシレンポリマー、ヒドロキシル末端ポリブタジエンおよび／またはヒドロキシル末端ポリオレフィン、トリエチレングリコールビス（2−エチルヘキサノエート）、アジピン酸ジブトキシエトキシエチル、ならびにそれらの混合物からなる群から選択される、〔１〕から〔５〕のいずれか一項に記載の組成物。
〔７〕該消泡剤がシリコーン消泡剤、ポリエーテル消泡剤および鉱油消泡剤ならびにそれらの混合物からなる群から選択される、〔１〕から〔６〕のいずれか一項に記載の組成物。
〔８〕組成物の合計重量の10重量％から90重量％、好ましくは30重量％から70重量％の該ポリウレタンアクリレートを含む、〔１〕から〔７〕のいずれか一項に記載の組成物。
〔９〕組成物の合計重量の5重量％から40重量％、好ましくは10重量％から30重量％の該（メタ）アクリレートモノマーを含む、〔１〕から〔８〕のいずれか一項に記載の組成物。
〔１０〕組成物の合計重量の0.01重量％から10重量％、好ましくは0.1重量％から5重量％の該連鎖移動剤を含む、〔１〕から〔９〕のいずれか一項に記載の組成物。
〔１１〕組成物の合計重量の0.01重量％から10重量％、好ましくは1重量％から7重量％の該第1のチキソトロープ剤を含む、〔１〕から〔１０〕のいずれか一項に記載の組成物。
〔１２〕組成物の合計重量の0.01重量％から5重量％、好ましくは0.01重量％から3重量％の該第2のチキソトロープ剤を含む、〔１〕から〔１１〕のいずれか一項に記載の組成物。
〔１３〕組成物の合計重量の0.02重量％から5重量％、好ましくは0.1重量％から3重量％の該光開始剤を含む、〔１〕から〔１２〕のいずれか一項に記載の組成物。
〔１４〕組成物の合計重量の0.1重量％から80重量％、好ましくは4重量％から60重量％の該可塑剤を含む、〔１〕から〔１３〕のいずれか一項に記載の組成物。
〔１５〕組成物の合計重量の0.01重量％から1.0重量％、好ましくは0.05重量％から0.5重量％の該消泡剤を含む、〔１〕から〔１４〕のいずれか一項に記載の組成物。
〔１６〕（i）（メタ）アクリレートモノマー、光開始剤、連鎖移動剤、第1のチキソトロープ剤、第2のチキソトロープ剤および消泡剤を含む第1のプリミックスを調製し、該プリ混合物を、5から10μmの間の平均粒径を有する粒子に粉砕する工程、
（ii）ポリウレタンアクリレートおよび可塑剤を含む第2のプリミックスを調製する工程、
（iii）第1のプリミックスおよび第2のプリミックスを合わせ、剪断ブレードで混合する工程
を含む、〔１〕から〔１５〕のいずれか一項に記載の組成物を調製する方法。
〔１７〕2つの透明な基材の接合における、または1つの透明な基材および1つの不透明な基材の接合における、〔１〕から〔１５〕いずれか一項に記載の組成物の使用。
〔１８〕該透明な基材がガラスまたはプラスチックである、〔１７〕に記載の使用。
〔１９〕〔１〕から〔１５〕のいずれか一項に記載の組成物を用い、2つの透明な基材を接合するか、または1つの透明な基材および1つの不透明な基材を接合する工程を含む、光学アセンブリを製造する方法。